(57)【特許請求の範囲】
【請求項１】
複数の層を有する光学シートの製造方法であって、
前記複数の層のうち、少なくとも１層が、基材層の表面に沿って並列に形成される、光を透過可能な光透過部と、前記光透過部間に並列される、光を吸収可能な光吸収部と、を
有する光学機能シート層であり、
前記基材層の片面側に前記光透過部を形成する、光透過部形成工程と、
光吸収粒子が分散された光硬化型樹脂からなるバインダーを、前記光透過部間に充填して硬化させることで前記光吸収部を形成する、光吸収部形成工程と、を含み、
前記光吸収部形成工程を複数回行い、
複数回の前記光吸収部形成工程のうち、少なくとも最後の光吸収部形成工程は最初の光吸収部形成工程より、前記バインダーに含まれる前記光吸収粒子の濃度が薄い、光学シートの製造方法。
【請求項２】
前記最初の光吸収部形成工程より、前記最後の光吸収部形成工程の方が形成される凹部が小さくなる、又は凹部がなくなるように該光吸収部形成工程が行われる請求項１に記載の光学シートの製造方法。
【請求項３】
複数の層を有する光学シートの製造方法であって、
前記複数の層のうち、少なくとも１層が、基材層の表面に沿って並列に形成される、光を透過可能な光透過部と、前記光透過部間に並列される、光を吸収可能な光吸収部と、を有する光学機能シート層であり、
前記基材層の片面側に前記光透過部を形成する、光透過部形成工程と、
光吸収粒子が分散された光硬化型樹脂からなるバインダーを、前記光透過部間に少なくとも１回充填して硬化させることで前記光吸収部を形成する、光吸収部形成工程と、
前記光吸収部形成工程の後、前記光透過部間に光硬化型樹脂からなる透明樹脂を充填して硬化させる透明樹脂充填工程と、を含む、光学シートの製造方法。
【請求項４】
前記光吸収部形成工程より、前記透明樹脂充填工程の方が形成される凹部が小さくなる又は凹部がなくなるように該透明樹脂充填工程が行われる請求項３に記載の光学シートの製造方法。
【請求項５】
複数の層を有する光学シートの製造方法であって、
前記複数の層のうち、少なくとも１層が、基材層の表面に沿って並列に形成される、光を透過可能な光透過部と、前記光透過部間に並列される、光を吸収可能な光吸収部と、を有する光学機能シート層であり、
前記基材層の片面側に前記光透過部を形成する、光透過部形成工程と、
光吸収粒子が分散された光硬化型樹脂からなるバインダーを、前記光透過部間に充填して前記光吸収部を形成する、光吸収部形成工程と、
前記光透過部間に充填された前記バインダーのうち余剰分を掻き落とす、掻き落とし工程と、
前記掻き落とし工程後、掻き落としにより形成された凹部が現われる側の面を光硬化型樹脂からなる透明樹脂で被覆する、被覆工程と、を含む、光学シートの製造方法。
【請求項６】
前記光吸収部形成工程より、前記被覆工程の方が形成される凹部が小さくなる又は凹部がなくなるように該被覆工程が行われる請求項５に記載の光学シートの製造方法。
【請求項７】
複数の層を有する光学シートの製造方法であって、
前記複数の層のうち、少なくとも１層が、基材層の表面に沿って並列に形成される、光を透過可能な光透過部と、前記光透過部間に並列される、光を吸収可能な光吸収部と、を有する光学機能シート層であり、
前記基材層の片面側に前記光透過部を形成する、光透過部形成工程と、
光吸収粒子が分散された光硬化型樹脂からなるバインダーを、前記光透過部間に充填して前記光吸収部を形成する、光吸収部形成工程と、
前記光透過部間に充填された前記バインダーのうち余剰分を掻き落とす、掻き落とし工程と、
前記掻き落とし工程後、掻き落としにより形成された凹部が現われる側の面に、光硬化型樹脂からなる透明樹脂を凹部が形成されないよう鏡面賦型で充填する、賦型充填工程と、を含む、光学シートの製造方法。
【請求項８】
複数の層を有する光学シートであって、
前記複数の層のうち、少なくとも１層が、基材層上に、光を透過可能にシート面に沿って並列されて形成される光透過部と、前記光透過部間に光を吸収可能に並列される光吸収部と、を有する光学機能シート層であり、
前記光吸収部には、光吸収粒子が分散された光硬化型樹脂からなるバインダーが充填されており、
前記光吸収部内の前記光吸収粒子の濃度が、前記基材層側より反対側で薄くなっており、前記薄くなっている部位と濃くなっている部位との間に境界を有している、光学シート。
【請求項９】
前記光吸収粒子の濃度が濃い部分における凹部より、前記光吸収粒子の濃度が薄い部分における凹部の方が小さい又は凹部がない、請求項８に記載の光学シート。
【請求項１０】
複数の層を有する光学シートであって、
前記複数の層のうち、少なくとも１層が、基材層上に、光を透過可能にシート面に沿って並列されて形成される光透過部と、前記光透過部間に光を吸収可能に並列される光吸収部と、を有する光学機能シート層であり、
前記光吸収部には、光吸収粒子が分散された光硬化型樹脂からなるバインダーが充填されており、
前記光透過部間に形成された凹部を含む面が、光硬化型樹脂からなる透明樹脂で被覆されている、光学シート。
【請求項１１】
前記バインダーにおける凹部より、前記透明樹脂における凹部の方が小さい、又は凹部がない請求項１０に記載の光学シート。
【請求項１２】
前記光学機能シート層の、前記光硬化型樹脂からなる透明樹脂で被覆された側の表面が鏡面である、請求項１０又は１１に記載の光学シート。
【請求項１３】
請求項８〜１２のいずれかに記載の光学シートを備えた映像表示装置。
【発明の詳細な説明】
【技術分野】
【０００１】
本発明は、映像源から出射される映像光を制御して観察者側に出射する光学シートの製造方法、光学シート、及び該光学シートを備えた映像表示装置に関する。
【背景技術】
【０００２】
液晶ディスプレイ、プラズマディスプレイ、リアプロジェクションディスプレイ、有機ＥＬ、ＦＥＤ等のような、映像を観察者に出射する映像表示装置には、映像源と、該映像源からの映像光の質を高めて観察者に出射するための各種機能を有する層を具備する光学シートとが備えられている。
【０００３】
このような光学シートに関する技術がこれまでにいくつか開示されており、例えば、特許文献１にその１つが開示されている。特許文献１では外光遮蔽フィルム（光学シートに備えられる層の一つ。本願の「光学機能シート層」に相当。以下、「光学機能シート層」という。）に着目し、該光学機能シート層の製造方法が開示されている。具体的には、光学機能シート層の表面に形成された溝に光吸収物質（本願の「光吸収粒子」に相当。以下、「光吸収粒子」という。）を含んだ樹脂（本願の「樹脂からなるバインダー」に相当。以下、「バインダー」という。）で構成された光吸収体を、複数回に分けて充填することを特徴とする方法が開示されている。特許文献１に記載されている光学機能シート層の製造方法では、光吸収粒子が高濃度で含有された光吸収体を充填して外光遮蔽機能を向上させるなどの観点から、光吸収体を充填する工程を複数回に分けて行い、回を重ねるごとに光吸収体に含有される光吸収粒子の濃度を高くすることが好ましいとしている。
【先行技術文献】
【特許文献】
【０００４】
【特許文献１】特開２００８−１４６０７４号公報
【発明の概要】
【発明が解決しようとする課題】
【０００５】
しかしながら、上記特許文献１に記載の技術のように、バインダーに分散された光吸収粒子の濃度を段階的に高くしつつバインダー及び光吸収粒子を光学機能シートに充填していくと、バインダー及び光吸収粒子を充填後に余剰分のバインダー及び光吸収粒子を掻き落とす際、バインダー及び光吸収粒子を充填すべき箇所からも光吸収粒子によってバインダーを掻き落としてしまい、光学機能シート層にスジ状の外観不良が発生していた。これは、余剰分のバインダー及び光吸収粒子を掻き落とす際に、光学機能シート層の表面より突出した光吸収粒子がバインダーを掻き落としながら取り除かれてしまうことによると考えられる。
【０００６】
上記のようなスジ状の外観不良が生じている光学機能シート層と他の層とを積層して光学シートとした場合、該光学シートの表面にも悪影響を与えていた。
【０００７】
そこで本発明は、外観が向上された光学シートの製造方法、該方法によって製造される光学シート、及び該光学シートを備えた映像表示装置を提供することを課題とする。
【課題を解決するための手段】
【０００８】
発明者らは、鋭意検討した結果、光を吸収する光吸収粒子を含んだバインダーを光学機能シート層に充填する際にバインダーに含まれる光吸収粒子の濃度を段階的に下げつつ複数回に分けて充填する、光吸収粒子を含んだバインダーを充填した後に光学機能シート層の表面を透明樹脂で被覆する、または光吸収粒子を含んだバインダーを充填した後に光学機能シート層の表面に透明樹脂を鏡面賦型で充填することによって、外観が向上された光学シートとすることができるとの知見を得た。
以下、本発明について説明する。なお、本発明の理解を容易にするために添付図面の参照符号を括弧書きにて付記するが、それにより本発明が図示の形態に限定されるものではない。
【０００９】
請求項１に記載の発明は、複数の層を有する光学シートの製造方法であって、複数の層のうち、少なくとも１層が、基材層（１）の表面に沿って並列に形成される、光を透過可能な光透過部（２、２、…）と、光透過部間に並列される、光を吸収可能な光吸収部（３、３、…）と、を有する光学機能シート層（１０）であり、基材層の片面側に光透過部を形成する、光透過部形成工程と、光吸収粒子（５、５、…）が分散された光硬化型樹脂からなるバインダーを、光透過部間に充填して硬化させることで光吸収部を形成する、光吸収部形成工程と、を含み、光吸収部形成工程を複数回行い、複数回の光吸収部形成工程のうち、少なくとも最後の光吸収部形成工程は最初の光吸収部形成工程より、バインダーに含まれる光吸収粒子の濃度が低い、光学シートの製造方法を提供することにより前記課題を解決する。
【００１０】
本発明において、「基材層の表面に沿って並列に形成される」とは、基材層上において一方向に沿って並列されることに限定されず、基材層の表面に沿って所定の法則性を有して並べられるように配置されていれば良い概念である。従って、例えば基材層の表面に沿って斜めに並べられてもよいし、格子状に並べられてもよい。また、「バインダーに含まれる光吸収粒子の濃度」とは、バインダーと該バインダーに含有される光吸収粒子との質量比率を意味する。
請求項２に記載の発明は、請求項１に記載の光学シートの製造方法において、最初の光吸収部形成工程より、最後の光吸収部形成工程の方が形成される凹部が小さくなる、又は凹部がないように該光吸収部形成工程が行われる。
【００１１】
請求項３に記載の発明は、複数の層を有する光学シートの製造方法であって、複数の層のうち、少なくとも１層が、基材層（１）の表面に沿って並列に形成される、光を透過可能な光透過部（２、２、…）と、光透過部間に並列される、光を吸収可能な光吸収部（１３、１３、…）と、を有する光学機能シート層（１１）であり、基材層の片面側に光透過部を形成する、光透過部形成工程と、光吸収粒子が分散された光硬化型樹脂からなるバインダーを、光透過部間に少なくとも１回充填して硬化させることで光吸収部を形成する、光吸収部形成工程と、光吸収部形成工程の後、光透過部間に光硬化型樹脂からなる透明樹脂（６）を充填して硬化させる透明樹脂充填工程と、を含む、光学シートの製造方法を提供することにより前記課題を解決する。
【００１２】
ここで、「光吸収粒子が分散された樹脂からなるバインダーを、光透過部間に少なくとも１回充填して硬化させる」とは、光吸収粒子及びバインダーを１回で充填して硬化させても良く、複数回に分けて充填して硬化させても良いことを意味する。また、「光吸収部形成工程の後、光透過部間に透明樹脂を充填する」とは、光吸収部形成工程の後、光透過部間において、光吸収粒子充填工程で光吸収粒子及びバインダーが充填された部分上に残る凹部に透明樹脂を充填することを意味する。
請求項４に記載の発明は、請求項３に記載の光学シートの製造方法において、光吸収部形成工程より、透明樹脂充填工程の方が形成される凹部が小さくなる又は凹部がないように該透明樹脂充填工程が行われる。
【００１３】
請求項５に記載の発明は、複数の層を有する光学シートの製造方法であって、複数の層のうち、少なくとも１層が、基材層（１）の表面に沿って並列に形成される、光を透過可能な光透過部（２、２、…）と、光透過部間に並列される、光を吸収可能な光吸収部（２３、２３、…）と、を有する光学機能シート層（２０）であり、基材層の片面側に光透過部を形成する、光透過部形成工程と、光吸収粒子（５、５、…）が分散された光硬化型樹脂からなるバインダーを、光透過部間に充填して光吸収部を形成する、光吸収部形成工程と、光透過部間に充填されたバインダーのうち余剰分を掻き落とす、掻き落とし工程と、掻き落とし工程後、掻き落としにより形成された凹部（２２）が現われる側の面を光硬化型樹脂からなる透明樹脂（２１）で被覆する、被覆工程と、を含む、光学シートの製造方法を提供することにより前記課題を解決する。
請求項６に記載の発明は、請求項５に記載の光学シートの製造方法において、光吸収部形成工程より、被覆工程の方が形成される凹部が小さくなる、又は凹部がないように該被覆工程が行われる。
【００１４】
請求項７に記載の発明は、複数の層を有する光学シートの製造方法であって、複数の層のうち、少なくとも１層が、基材層（１）の表面に沿って並列に形成される、光を透過可能な光透過部（２、２、…）と、光透過部間に並列される、光を吸収可能な光吸収部（２３、２３、…）と、を有する光学機能シート層（２０）であり、基材層の片面側に光透過部を形成する、光透過部形成工程と、光吸収粒子（５、５、…）が分散された光硬化型樹脂からなるバインダーを、光透過部間に充填して光吸収部を形成する、光吸収部形成工程と、光透過部間に充填されたバインダーのうち余剰分を掻き落とす、掻き落とし工程と、掻き落とし工程後、掻き落としにより形成された凹部（２２）が現われる側の面に、光硬化型樹脂からなる透明樹脂（２１）を凹部が形成されないように鏡面賦型で充填する、賦型充填工程と、を含む、光学シートの製造方法を提供することにより前記課題を解決する。
【００１５】
請求項８に記載の発明は、複数の層を有する光学シートであって、複数の層のうち、少なくとも１層が、基材層（１）上に、光を透過可能にシート面に沿って並列されて形成される光透過部（２、２、…）と、光透過部間に光を吸収可能に並列される光吸収部（３、３、…、）と、を有する光学機能シート層（１０）であり、光吸収部には、光吸収粒子（５、５、…）が分散された光硬化型樹脂からなるバインダーが充填されており、光吸収部内の光吸収粒子の濃度が、基材層側より反対側で薄くなっており、薄くなっている部位と濃くなっている部位との間に境界を有している、光学シートを提供することにより前記課題を解決する。
請求項９に記載の発明は、請求項８に記載の光学シートにおいて、光吸収粒子の濃度が濃い部分における凹部より、光吸収粒子の濃度が薄い部分における凹部の方が小さい、又は凹部がない。
【００１６】
請求項１０に記載の発明は、複数の層を有する光学シートであって、複数の層のうち、少なくとも１層が、基材層（１）上に、光を透過可能にシート面に沿って並列されて形成される光透過部（２、２、…）と、光透過部間に光を吸収可能に並列される光吸収部（２３、２３、…）と、を有する光学機能シート層（２０）であり、光吸収部には、光吸収粒子（５、５、…）が分散された光硬化型樹脂からなるバインダーが充填されており、光透過部間に形成された凹部（２２）を含む面が、光硬化型樹脂からなる透明樹脂（２１）で被覆されている、光学シートを提供することにより前記課題を解決する。
請求項１１に記載の発明は、請求項１０に記載の光学シートにおいて、バインダーにおける凹部より、透明樹脂における凹部の方が小さい、又は凹部がない。
【００１７】
請求項１２に記載の発明は、請求項１０又は１１に記載の光学シートにおいて、光学機能シート層（２０）の、光硬化型樹脂からなる透明樹脂（２１）で被覆された側の表面が鏡面であることを特徴とする。ここに「鏡面」とは、ストライプ（光吸収部の長手方向）に沿った凹凸がなく平坦であることを意味する。
【００１８】
請求項１３に記載の発明は、請求項８〜１２のいずれかに記載の光学シートを備えた映像表示装置を提供することにより前記課題を解決する。
【発明の効果】
【００１９】
本発明によれば、外観が向上された光学シートの製造方法、該方法によって製造される光学シート、及び該光学シートを備えた映像表示装置を提供することができる。
【図面の簡単な説明】
【００２０】
【図１】第一実施形態にかかる本発明の光学シートの製造方法によって得られる光学シートのうち、光学機能シート層に着目して、断面の一部を概略的に示した図である。
【図２】図１に示した光学機能シート層の一部を拡大して示した図である。
【図３】図１に示した光学機能シート層の製造過程を説明するための図である。
【図４】光透過部の好ましい形成方法を説明するための図である。
【図５】光吸収部の変形例を概略的に示した断面図である。
【図６】第二実施形態にかかる本発明の光学シートの製造方法によって得られる光学シートのうち、光学機能シート層に着目して、断面の一部を概略的に示した図である。
【図７】図６に示した光学機能シート層の製造過程を説明するための図である。
【図８】光吸収部の変形例を概略的に示した断面図である。
【図９】第三実施形態にかかる本発明の光学シートの製造方法によって得られる光学シートのうち、光学機能シート層に着目して、断面の一部を概略的に示した図である。
【図１０】図９に示した光学機能シート層の製造過程を説明するための図である。
【図１１】図１０に示した透明樹脂２１からなる層の変形例を概略的に示した断面図である。
【図１２】光透過部、光吸収部の形状の他の例を示した図である。
【図１３】光透過部を形成する装置を概略的に示した図である。
【図１４】光吸収部を形成する装置を概略的に示した図である。
【発明を実施するための形態】
【００２１】
本発明の上記した作用及び利得は、次に説明する発明を実施するための形態から明らかにされる。以下本発明を図面に示す実施形態に基づき説明する。ただし、本発明はこれら実施形態に限定されるものではない。
【００２２】
１．光学シートの製造方法
１．１．第一実施形態
図１は、第一実施形態にかかる本発明の光学シートの製造方法によって得られる光学シートのうち、光学機能シート層１０に着目して、断面の一部を概略的に示した図である。図１では、見易さのため繰り返しとなる符号は一部省略することがある（以降に示す各図において同じ。）。図１に示すように、光学機能シート層１０は、基材層１上に形成された光透過部２、２、…及び光吸収部３、３、…を備えている。光学機能シート層１０は、図１で示した断面を維持して紙面奥／手前方向に延在する。
【００２３】
光学機能シート層１０は、層厚方向断面において略台形である光透過部２、２、…と、該光透過部２、２、…の間に配置された光吸収部３、３、…とを備えている。図２に１つの光吸収部３及びこれに隣接する光透過部２、２に着目した拡大図を示した。図１及び図２を参照しつつ光学機能シート層１０について説明する。
【００２４】
光透過部２、２、…は一方のシート面側が上底、他方のシート面側が下底となるように配置された略台形断面を有する要素である。ただし、光透過部の断面形状を矩形とする場合もあり、後に説明するように、光透過部の断面形状は略台形や矩形に限定されない。また、光透過部２、２、…は、屈折率がＮｐである光透過性樹脂で構成されている。
【００２５】
ここで、光透過部を構成する光透過性樹脂としては、例えば、光硬化型プレポリマー（Ｐ１）に、反応性希釈モノマー（Ｍ１）及び光重合開始剤（Ｓ１）を配合した光硬化型樹脂組成物が好ましく用いられる。
【００２６】
上記光硬化型プレポリマー（Ｐ１）としては、例えば、エポキシアクリレート系、ウレタンアクリレート系、ポリエーテルアクリレート系、ポリエステルアクリレート系、ポリチオール系等のプレポリマーを挙げることができる。
【００２７】
また、上記反応性希釈モノマー（Ｍ１）としては、例えば、ビニルピロリドン、２−エチルヘキシルアクリレート、β−ヒドロキシアクリレート、テトラヒドロフルフリルアクリレート等を挙げることができる。
【００２８】
また、上記光重合開始剤（Ｓ１）としては、例えば、ヒドロキシベンゾイル化合物（２−ヒドロキシ−２−メチル−１−フェニルプロパン−１−オン、１−ヒドロキシシクロヘキシルフェニルケトン、ベンゾインアルキルエーテル等）、ベンゾイルホルメート化合物（メチルベンゾイルホルメート等）、チオキサントン化合物（イソプロピルチオキサントン等）、ベンゾフェノン（ベンゾフェノン等）、リン酸エステル化合物（１，３，５−トリメチルベンゾイルジフェニルホスフィンオキシド、ビス（２，４，６−トリメチルベンゾイル）−フェニルホスフィンオキサイド等）、ベンジルジメチルケタール等が挙げられる。これらの中から、光硬化型樹脂組成物を硬化させるための照射装置および光硬化型樹脂組成物の硬化性から任意に選択することができる。なお、光透過部１３、１３、…の着色防止の観点から好ましいのは、２−ヒドロキシ−２−メチル−１−フェニルプロパン−１−オン、１−ヒドロキシシクロヘキシルフェニルケトンおよびビス（２，４，６−トリメチルベンゾイル）−フェニルホスフィンオキサイドである。
【００２９】
光硬化型樹脂組成物に含まれる光重合開始剤（Ｓ１）の量は、光硬化型樹脂組成物の硬化性およびコストの観点から、光透過部構成組成物全量を基準（１００質量％）として、０．５質量％以上５．０質量％以下であることが好ましい。一般に、光重合開始剤は重合された後、実質的に無色である。光重合開始剤を着色（例えば、黄色に着色）していてもよいが、光透過部構成組成物を硬化させて光透過部を形成したときに実質的に無色になることを条件とする。
【００３０】
これらの光硬化型プレポリマー（Ｐ１）、反応性希釈モノマー（Ｍ１）および光重合開始剤（Ｓ１）は、それぞれ、１種類で、あるいは２種以上を組み合わせて用いることができる。
【００３１】
また必要に応じて、光透過部の構成組成物中に、改質や塗布適性、製造を金型ロールで行うときには金型ロールからの離型性を改善させるため、種々の添加剤としてシリコーン系添加剤、レオロジーコントロール剤、脱泡剤、離型剤、帯電防止剤、紫外線吸収剤等を添加することも可能である。
【００３２】
光吸収部３、３、…は、光透過部２、２、…の間に配置され、図１に表れる断面において略三角形断面を有する要素である。当該三角形断面の底辺に相当する面が光透過部２、２、…の上底側のシート面に面するように並列されている。これにより光吸収部３、３、…の底辺、及び光透過部２、２、…の上底により光学機能シート層１０の一方の面が形成されている。ここで、このとき当該三角形断面における斜辺は、光学機能シート層１０のシート面の法線方向に対して０度以上１０度以下の角度をなしていることが好ましい。なお、斜辺の角度が０度に近い場合は、実質三角形ではなく、矩形となる。ただし、後に説明するように、光吸収部の断面形状は略三角形や矩形に限定されない。
【００３３】
また、光吸収部３、３、…は、光透過部２、２、…の屈折率Ｎｐと同じ、又は小さい屈折率Ｎｂを有する所定の材料により構成されている。このように光透過部２、２…の屈折率Ｎｐと光吸収部３、３、…の屈折率ＮｂとをＮｐ≧Ｎｂとすることにより、所定の条件で光透過部２、２、…に入射した光源からの映像光を光吸収部３、３、…と光透過部２、２、…との界面で適切に反射させ、観察者に明るい映像を提供することができる。ＮｐとＮｂとの屈折率の差は特に限定されるものではないが、０以上０．０６以下であることが好ましい。
【００３４】
加えて、光学機能シート層１０における光吸収部３、３、…は、光吸収粒子５、５、…を含有し、その間にバインダー材を充填してバインダー部４とすることにより構成されている。すなわち、バインダー部４の中に光吸収粒子５、５、…が分散されている。これにより、光吸収部３、３、…において、光透過部２、２、…と、光吸収部３、３、…との界面で反射せずに光吸収部３、３、…の内側に入射した映像光を光吸収粒子５、５、…で吸収することができる。さらには所定の角度で入射した観察者側からの外光を適切に吸収することができ、コントラストを向上させることも可能となる。
【００３５】
このときバインダー部４のバインダー材が上記の屈折率Ｎｂである材料により構成される。
【００３６】
光吸収部は例えば、バインダー材としての光硬化性樹脂中に光吸収粒子を分散させて形成される。
バインダー材として用いられるものは特に限定されないが、これには例えば、光硬化型プレポリマー（Ｐ２）に、反応性希釈モノマー（Ｍ２）および光重合開始剤（Ｓ２）を配合した光硬化型樹脂組成物が好ましく用いられる。
【００３７】
光硬化型プレポリマー（Ｐ２）としては、例えば、ウレタン（メタ）アクリレート、ポリエステル（メタ）アクリレート、エポキシ（メタ）アクリレート、およびブタジエン（メタ）アクリレート等を挙げることができる。
【００３８】
また、反応性希釈モノマー（Ｍ２）としては、例えば、単官能モノマーとして、Ｎ−ビニルピロリドン、Ｎ−ビニルカプロラクトン、ビニルイミダゾール、ビニルピリジン、スチレン等のビニルモノマー、ラウリル（メタ）アクリレート、ステアリル（メタ）アクリレート、ブトキシエチル（メタ）アクリレート、エトキシジエチレングリコール（メタ）アクリレート、メトキシトリエチレングリコール（メタ）アクリレート、メトキシポリエチレングリコール（メタ）アクリレート、メトキシジプロピレングリコール（メタ）アクリレート、パラクミルフェノキシエチル（メタ）アクリレート、ノニルフェノキシポリエチレングリコール（メタ）アクリレート、テトラヒドロフルフリル（メタ）アクリレート、イソボルニル（メタ）アクリレート、シクロヘキシル（メタ）アクリレ−ト、ベンジルメタクリレ−ト、Ｎ，Ｎ−ジメチル（メタ）アクリルアミド、Ｎ，Ｎ−ジメチルアミノプロピル（メタ）アクリレート、アクリロイルモルホリン等の（メタ）アクリル酸エステルモノマー、（メタ）アクリルアミド誘導体が挙げられる。また、多官能モノマーとして、エチレングリコールジ（メタ）アクリレート、ジエチレングリコールジ（メタ）アクリレート、トリエチレングリコールジ（メタ）アクリレート、ポリエチレングリコールジ（メタ）アクリレート、トリプロピレングリコールジ（メタ）アクリレート、ポリテトラメチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、３−メチル−１，５−ペンタンジオールジ（メタ）アクリレート、ネオペンチルグリコールジ（メタ）アクリレート、ジメチロール−トリシクロデカンジ（メタ）アクリレート、ヒドロキシピバリン酸ネオペンチルグリコールジ（メタ）アクリレート、ビスフェノールＡポリプロポキシジオールジ（メタ）アクリレート、トリメチロールプロパントリ（メタ）アクリレート、エトキシ化トリメチロールプロパントリ（メタ）アクリレート、プロポキシ化トリメチロールプロパントリ（メタ）アクリレート、ペンタエリスリトールトリ（メタ）アクリレ−ト、グリセリルトリ（メタ）アクリレート、プロポキシ化グリセリルトリ（メタ）アクリレート、トリス（２−ヒドロキシエチル）イソシアヌレートトリアクリレート、ペンタエリスリトールテトラ（メタ）アクリレ−ト、ジトリメチロールプロパンテトラ（メタ）アクリレ−ト、ジペンタエリスリトールペンタ（メタ）アクリレ−ト、ジペンタエリスリトールヘキサ（メタ）アクリレ−ト等が挙げられる。
【００３９】
また、光重合開始剤（Ｓ２）としては、１−ヒドロキシシクロヘキシルフェニルケトン、２−ヒドロキシ−２−メチル−１−フェニルプロパン−１−オン、２，２−ジメトキシ−１，２−ジフェニルエタン−１−オン、２，４，６−トリメチルベンゾイルジフェニルホスフィンオキサイド、ビス（２，４，６−トリメチルベンゾイル）−フェニルホスフィンオキサイド等が挙げられる。これらの中から、光硬化型樹脂組成物を硬化させるための照射装置および光硬化型樹脂組成物の硬化性から任意に選択することができる。
【００４０】
なお、光硬化型樹脂組成物に含まれる光重合開始剤（Ｓ２）の量は、光硬化型樹脂組成物の硬化性およびコストの観点から、光硬化型樹脂組成物全量を基準（１００質量％）として、０．５質量％以上１０．０質量％以下であることが好ましい。
【００４１】
これらの光硬化型プレポリマー（Ｐ２）、反応性希釈モノマー（Ｍ２）および光重合開始剤（Ｓ２）は、それぞれ、１種類で、あるいは２種以上を組み合わせて用いることができる。
【００４２】
具体的には、ウレタンアクリレート、エポキシアクリレート、トリプロピレングリコールジアクリレートおよびメトキシトリエチレングリコールアクリレートからなる光重合性成分（詳しくは、光硬化型プレポリマー（Ｐ２）および反応性希釈モノマー（Ｍ２））の屈折率、粘度、あるいは光学機能シート層１０の性能への影響等を考慮して任意に配合して用いる。
【００４３】
また必要に応じて、添加剤として、シリコーン、消泡剤、レベリング剤および溶剤等を光吸収部構成組成物に添加してもよい。
【００４４】
光吸収粒子としては、カーボンブラック等の光吸収性の着色粒子が好ましく用いられるが、これらに限定されるものではなく、映像光の特性に合わせて特定の波長を選択的に吸収する着色粒子を使用してもよい。具体的には、カーボンブラック、グラファイト、黒色酸化鉄等の金属塩、染料、顔料等で着色した有機微粒子や着色したガラスビーズ等を挙げることができる。特に、着色した有機微粒子が、コスト面、品質面、入手の容易さ等の観点から好ましく用いられる。より具体的には、カーボンブラックを含有したアクリル架橋微粒子や、カーボンブラックを含有したウレタン架橋微粒子等が好ましく用いられる。こうした着色粒子は、通常、上記の光吸収部構成組成物中に３質量％以上３０質量％以下の範囲で含まれる。着色粒子の平均粒子径は１．０μｍ以上２０μｍ以下であることが好ましい。後に説明するように、光吸収部３、３、…を形成する際には、着色粒子を含有する光吸収部構成組成物を光透過部２、２、…間の溝に充填した後にドクターブレードを用いて余剰分の光吸収部構成組成物を掻き落とす工程が含まれる。このとき、平均粒子径が１．０μｍ以上の着色粒子を用いることによって、着色粒子がドクターブレードと光透過部２、２、…の上部との間の隙間を抜け難くなり、光透過部２、２、…の上部に着色粒子が残留することを防止できる。
【００４５】
さらに、光吸収部３、３、…内の光吸収粒子５、５、…の濃度は、基材層１側（図面の下側）より反対側（図面の上側）で低くなっている。
【００４６】
次に、基材層１について説明する。基材層１は、該基材層１上に上記した光透過部２、２、…や光吸収部３、３、…を形成するためのベースとなるフィルム層で、ＰＥＴを主成分としている。すなわち、光学機能シート１０と一体で形成されているものである。当該基材層１はＰＥＴを主成分として含有していれば良く、他の樹脂が含まれてもよい。また、各種添加剤を適宜な量添加してもよい。一般的な添加剤としては、フェノール系等の酸化防止剤、ラクトン系等の安定剤等を挙げることができる。ここで「主成分」とは、基材層を形成する材料全体に対して上記ＰＥＴが５０質量％以上含有されていることを意味する（以下、同様とする。）。
【００４７】
なお、基材層１については、その材料は必ずしもＰＥＴであることは必要なく、その他の材料でもよい。これには例えば、ポリブチレンテレフタレート、ポリエチレンナフタレート、テレフタル酸−イソフタル酸−エチレングリコール共重合体、テレフタル酸−シクロヘキサンジメタノール−エチレングリコール共重合体などのポリエステル系樹脂、ナイロン６などのポリアミド系樹脂、ポリプロピレン、ポリメチルペンテンなどのポリオレフィン系樹脂、ポリメチルメタクリレートなどのアクリル系樹脂、ポリスチレン、スチレン−アクリロニトリル共重合体などのスチレン系樹脂、トリアセチルセルロース等のセルロース系樹脂、イミド系樹脂、ポリカーボネート樹脂等を挙げることができる。また、これら樹脂中には、必要に応じて適宜、紫外線吸収剤、充填剤、可塑剤、帯電防止剤などの添加剤を加えても良い。本実施形態では、性能に加え、量産性、価格、入手可能性等の観点からＰＥＴを主成分とする樹脂が好ましい材料であるとして説明した。
【００４８】
光学機能シート層１０の製造方法について、図３を用いて説明する。図３は、光学機能シート層１０の製造過程を説明するための図である。
【００４９】
上記した光学機能シート層１０は、基材層１の片面側に光透過部２、２、…を形成（光透過部形成工程）した後、光吸収粒子５、５、…が分散された樹脂からなるバインダーを光透過部２、２、…間に充填してバインダーを硬化させること（光吸収部形成工程）を、複数回行うことによって、得られる。複数回の光吸収部形成工程のうち、少なくとも最後の光吸収部形成工程は最初の光吸収部形成工程より、バインダーに含まれる光吸収粒子（５、５、…）の濃度が低くなるようにする。
【００５０】
詳しくは次の通りである。まず、図３（ａ）に示すように、基材層１の片面側に光透過部２、２を形成する。光透過部２、２、…を形成する方法は特に限定されず、従来の公知の方法を用いることができる。例えば、光透過部２、２、…を構成する樹脂を基材層１上に供給しつつ、外周面に形成したい光透過部２、２、…と同形状の凹部を有した型ロールにて該樹脂を所定の圧力で押圧するとともに、該樹脂を硬化させることによって、基材層１上に光透過部２、２、…を形成することができる。
【００５１】
より具体的には、光透過部２、２、…は、以下に説明する方法で形成することが好ましい。図４を用いて、光透過部２、２、…の好ましい形成方法について説明する。図４（ａ）は、形成したい光透過部２、２、…と同形状の凹部４１、４１、…が円周方向に沿って外周面に形成された型ロール４０を用いて、光透過部２、２、…形成する場合を説明するための図である。一方、図４（ｂ）は、形成したい光透過部２、２、…と同形状の凹部５１、５１、…が円周方向対して所定の角度を持って傾いて外周面に形成された型ロール５０を用いて、光透過部２、２、…形成する場合を説明するための図である。
【００５２】
図４（ａ）の左側に示したような、凹部４１、４１、…が円周方向に沿って外周面に形成された型ロール４０を用いて光透過部２、２、…を形成する場合、型ロール４０と供給される基材４５との間に、光透過部２、２、…を構成する樹脂を供給しつつ、ロール４０を該基材上で回転させ、該樹脂を硬化させることによって、該基材４５上に、基材４５の流れ方向（図中に矢印で示した方向）に対して平行な方向に並列した光透過部２、２、…が形成されたシート４２を得ることができる。そして、後に説明するようにして光吸収部３、３、…を形成した後、シート４２からから光学機能シート層１０を切り出すことができる。
【００５３】
このようにして作製した光学機能シート層１０と他の層とを積層した光学シートをプラズマディスプレイパネル（以下、「ＰＤＰ」という。）と組み合わせて用いた場合、モアレ干渉縞が発生する場合がある。モアレ干渉縞を抑制するという観点からは、光透過部２、２、…を光学機能シート層１０の辺に対して傾けて並列させることが好ましい。光透過部２、２、…を光学機能シート層１０の辺に対して傾けて並列させるためには、図４（ａ）の右側の図に示すように、基材４５の流れ方向（図４（ａ）の右側の図の上下方向）に対してシート４３、４３、…を斜めに切り出し、これらを光学機能シート層１０とすることが考えられる。なお、シート４２からシート４３、４３、…切り出す際の傾きは、基材４５の流れ方向に対して０度より大きく５度以下であることが好ましい。この角度が大きすぎる場合、光透過部２、２、…を備えた光学シートを用いた場合のコントラストの向上が図り難くなる。
【００５４】
また、光透過部２、２、…を光学機能シート層１０の辺に対して傾けて並列させるためには、図４（ｂ）に示したように、凹部５１、５１、…が円周方向対して所定の角度を持って傾いて外周面に形成された型ロール５０を用いることが好ましい。型ロール５０を用いて光透過部２、２、…形成する場合、型ロール５０と供給される基材４５との間に、光透過部２、２、…を構成する樹脂を供給しつつ、該基材４５上で型ロール５０を回転させ、該樹脂を硬化させることによって、該基材４５上に、該基材４５の流れ方向（図中に矢印で示した方向）に対して傾いて並列した光透過部２、２、…が形成されたシート５２を得ることができる。そして、後に説明するようにして光吸収部３、３、…を形成した後、シート５２からから光学機能シート層１０を切り出すことができる。
【００５５】
型ロール５０を用いた場合は、図４（ｂ）の右側の図に示すように、基材４５の流れ方向（図４（ｂ）の右側の図の上下方向）に平行な方向に切り出すことで、辺に対して傾いて並列した光透過部２、２、…が形成されたシート５３、５３、…を得ることができ、これらを光学機能シート層１０とすることができる。
【００５６】
また、型ロール５０を用いた場合は、後に説明する工程で光透過部２、２、…間に光吸収部３、３、…を形成する際、該光吸収部３、３、…に欠点が発生する確率を下げることができる。より具体的には、光吸収部３、３、…を形成する工程では、光透過部２、２、…にバインダーなどを充填し、余剰分のバインダーなどを掻き落とす作業を行う。このとき、光吸収部３、３、…上に気泡や光吸収粒子などが突出していた場合、それらが引き摺られ、光吸収部３、３、…上に筋状の欠点を残す虞がある。しかしながら、上記したように光透過部２、２、…が基材４５の流れ方向に対して斜めに形成されていれば、光透過部２、２、…間に形成される光吸収部３、３、…も斜めに形成されているため、余剰分のバインダーなどを基材４５の流れ方向に対して平行な方向に掻き落とす際に、光吸収部３、３、…上から突出した気泡や光吸収粒子などが光吸収部３、３、…上を引き摺られ続けることが少なくなる。そのため、吸収部３、３、…に欠点が発生する確率を下げることができる
【００５７】
上記シート５３、５３、…によれば、図４（ａ）を用いて説明した方法で得られるシート４３、４３、…と同様の効果（モアレ干渉縞抑制）を得ることができる。また、図４（ａ）を用いて説明した方法と同様の理由から、型ロール５０に形成された凹部５１、５１、…は、円周方向対して０度より大きく５度以下の角度で形成されていることが好ましい。なお、図４（ｂ）に示した方法では、基材４５の流れ方向にそって切り出すことができるため、図４（ａ）に示した方法より歩留まりの向上を図ることができる。ただし、図４（ａ）に示した方法の方が型ロールの作製が容易である。
【００５８】
光透過部２、２を形成した後、図３（ｂ）に示すように、光透過部２、２間に光吸収粒子５、５、…が分散された樹脂からなるバインダーを充填する。本実施形態では、光透過部２、２間に光吸収粒子５、５、…が分散された樹脂からなるバインダーを充填する工程（光吸収部形成工程）を複数回行い、図３（ｃ）に示すように、光吸収部３を形成する。なお、図３に示した破線は、最後の光吸収部形成工程で充填された光吸収粒子及びバインダーと、その前の光吸収部形成工程で充填された光吸収粒子及びバインダーとの境界を示している。ただし、バインダーを硬化後、これらは一体化するため実際には当該境界を確認することは難しい。
【００５９】
光吸収部形成工程をより具体的に説明すると、光透過部２、２間に光吸収粒子５、５、…及びバインダーを充填した後、余剰分の光吸収粒子５、５、…及びバインダーを掻き落とし、光学機能シート層１０に残ったバインダーを硬化させるということを複数回繰り返す。これは、余剰分の光吸収粒子５、５、…及びバインダーを掻き落としたときに、光吸収部３上に凹部が形成されるためである。本実施形態では、複数回の光吸収部形成工程のうち、少なくとも最後の光吸収部形成工程は最初の光吸収部形成工程より、バインダーに含まれる光吸収粒子（５、５、…）の濃度が低くなるようにする。光吸収部形成工程を行う回数、及びバインダーに含まれる光吸収粒子５、５、…の濃度は特に限定されない。例えば、光吸収部形成工程を２回行い、１回目ではバインダーに含まれる光吸収粒子５、５、…の濃度を１５質量％とし、２回目では５質量％とすることができる。
【００６０】
本実施形態では、上記したように、複数回の光吸収部形成工程のうち、少なくとも最後の光吸収部形成工程は最初の光吸収部形成工程より、バインダーに含まれる光吸収粒子５、５、…の濃度が低くなるようにする。したがって、光吸収部３、３、…において、基材層１が備えられる側とは反対側での光吸収粒子５、５、…の濃度が低くなっている。そのため、上記のようにして余剰分のバインダー及び光吸収粒子５、５、…を掻き落とす際、光吸収部３、３、…に残すべきバインダーが、光吸収部３、３、…から突出した光吸収粒子５、５、…によって掻き落とされ難くなり、光学機能シート層１０の外観を向上させることができる。また、外観が向上された光学機能シート層１０と他の層とを積層して光学シートとしたとき、該光学シートの外観が向上される。
【００６１】
なお、図１、図２及び図３（ｃ）には、光吸収部３、３、…の底辺と光透過部２、２、…の上底とが面一になる形態を例示したが、本発明はかかる形態に限定されない。図５に、光吸収部の変形例である光吸収部３ａの断面を概略的に示した。図５に示すように、光吸収部３ａの上部に凹部３ｂが多少残される形態であってもよい。かかる形態でも光吸収部上の凹部は小さくなっており、光学機能シート層の外観は向上されている。
【００６２】
１．２．第二実施形態
次に、第二実施形態にかかる本発明の光学シートの製造方法について説明する。図６は、第二実施形態にかかる本発明の光学シートの製造方法によって得られる光学シートのうち、光学機能シート層１１に着目して、断面の一部を概略的に示した図である。図６において、図１に示したものと同様の構成のものには同符号を付し、適宜説明を省略する。
【００６３】
光学機能シート層１１と光学機能シート層１０との相違点は、光吸収部１３上に透明樹脂６が充填されていることである。
【００６４】
以下、光学機能シート層１１の製造方法について説明しつつ、上記差異について説明する。図７は、光学機能シート層１１の製造過程を説明するための図である。
【００６５】
まず、図７（ａ）に示すように、基材層１の片面側に光透過部２、２を形成する。該工程は、上記した光学機能シート層１０の場合と同様であるため、説明を省略する。
【００６６】
光透過部２、２を形成した後、図７（ｂ）に示すように、光吸収粒子５、５、…が分散された樹脂からなるバインダーを、光透過部２、２間に少なくとも１回充填して硬化させることで光吸収部１３を形成する（光吸収粒子充填工程）。光吸収部形成工程をより具体的に説明すると、光透過部２、２間に光吸収粒子５、５、…及びバインダーを充填した後、余剰分の光吸収粒子５、５、…及びバインダーを掻き落とし、光学機能シート層に残ったバインダーを硬化させる。当該光吸収粒子充填工程は、複数回に分けて行われてもよく、１回で行われてもよい。
【００６７】
本実施形態では、その後、図７（ｃ）に示すように、光透過部２、２間に透明樹脂６を充填して硬化させる（透明樹脂充填工程）。より具体的には、光吸収粒子充填工程において余剰分の光吸収粒子５、５、…及びバインダーを掻き落としたときに光吸収部１３上に形成された凹部に透明樹脂６を充填し、余剰分の透明樹脂６を掻き落とし、光学機能シート層１１に残った透明樹脂を硬化させる。なお、図７（ｃ）に示した破線は、光吸収部１３と透明樹脂６との境界を示している。ただし、透明樹脂６としては、光吸収部１３に充填するバインダー（光吸収粒子５、５、…は含まない。）と同様のものを用いることが好ましく、透明樹脂６として光吸収部１３に充填するバインダーと同様のものを用いた場合、光吸収粒子充填工程で充填したバインダーと透明樹脂充填工程で充填した透明樹脂６とは一体となり、当該境界を確認することは難しい。
【００６８】
本実施形態では、上記のように、光吸収部形成工程後、透明樹脂充填工程を行う。そのため、上記のようにして余剰分の透明樹脂６を掻き落とす際には、透明樹脂６を充填した部分が掻かれることとなり、光吸収部１３、１３、…に残すべきバインダーが、光吸収部１３、１３、…から突出した光吸収粒子５、５、…によって掻き落とされ難くなり、光学機能シート層の外観を向上させることができる。また、外観が向上された光学機能シート層１１と他の層とを積層して光学シートとしたとき、該光学シートの外観が向上される。
【００６９】
なお、図６及び図７（ｃ）には、透明樹脂６が充填された部分と光透過部２、２、…の上底とが面一になる形態を例示したが、本発明はかかる形態に限定されない。図８に、光吸収部の変形例である光吸収部１３ａの断面を概略的に示した。図８に示すように、光吸収部１３ａの上に透明樹脂６を充填し、その上部に凹部１３ｂが多少残される形態であってもよい。かかる形態でも光吸収部上の凹部は小さくなっており、光学機能シート層の外観は向上されている。
【００７０】
１．３．第三実施形態
図９は、第三実施形態にかかる本発明の光学シートの製造方法によって得られる光学シートのうち、光学機能シート層２０に着目して、断面の一部を概略的に示した図である。図１に示したものと同様の構成のものには同符号を付し、適宜説明を省略する。
【００７１】
光学機能シート層２０と光学機能シート層１０との相違点は、光吸収部２３に凹部２２が形成されていることと、凹部２２が現われている側の面が透明樹脂２１によって覆われていることである。
【００７２】
以下、光学機能シート層２０の製造方法について説明しつつ、上記差異について説明する。図１０は、光学機能シート層２０の製造過程を説明するための図である。
【００７３】
まず、図１０（ａ）に示すように、基材層１の片面側に光透過部２、２を形成する。該工程は、上記した光学機能シート層１０の場合と同様であるため、説明を省略する。
【００７４】
光透過部２、２を形成した後、図１０（ｂ）に示すように、光透過部２、２間に光吸収粒子５、５、…が分散された樹脂からなるバインダーを充填して光吸収部２３を形成する。このとき、光吸収粒子５、５、…及びバインダーを充填した後に余剰分の光吸収粒子５、５、…及びバインダーを掻き落とすことによって、光吸収部２３から突出した光吸収粒子５、５、…が光吸収部２３からバインダーを掻き落とし、光透過部２、２間（光吸収部２３上）に凹部２２が形成される。
【００７５】
本実施形態では、その後、凹部２２及び凹部２２が現われている側の面を透明樹脂２１で被覆する。透明樹脂２１で被覆する方法は特に限定されず、例えば、透明樹脂２１を凹部２２及び凹部２２が現われている側の面に供給し、ドクターブレードでややかぶらせ気味に（ドクターブレードと光透過部２、２、…との距離を少し空けるようにして）掻く方法や、ミヤバーでコーティングする方法などが考えられる。透明樹脂２１には、光透過部２と同一の樹脂を用いることができる。例えば、紫外線硬化樹脂を用いることができ、紫外線を吸収する効果のあるベンゾトリアゾールなどのＵＶ吸収剤を含有した樹脂でもよい。また、粘着剤でもよい。
【００７６】
このようにして光学機能シート２０の表面を透明樹脂２１で被覆することにより、凹部２２が透明樹脂２１で埋められ、光学機能シート２０の外観が向上される。
【００７７】
なお、図９及び図１０（ｃ）には、透明樹脂２１側の表面が平滑である形態を例示したが、本発明はかかる形態に限定されない。図１１は、図１０に示した透明樹脂２１からなる層の変形例を概略的に示した断面図である。図１１に示すように、透明樹脂２１側の表面に、凹部２２に対応した凹部２３ｂが多少残される形態であってもよい。かかる形態でも透明樹脂２１側の表面に現われる凹部２３ｂは光吸収部２３上の凹部２２より小さくなっており、光学機能シート層の外観は向上されている。
【００７８】
また、光学機能シート２０の表面を透明樹脂２１で被覆する際に、透明樹脂２１を鏡面賦型で充填するようにすれば、透明樹脂２１側の表面が鏡面となり、外観がより向上された光学機能シート２０を得ることができる。鏡面賦型とは、鏡面仕上げされている面を有する金型の該鏡面仕上げされている面と、透明樹脂２１が被覆される前の光学機能シート２０との間に透明樹脂２１を流し込んで成型する方法である。
【００７９】
これまでの本発明の説明では、光吸収部の断面形状が、直線状の二つの斜辺を有する略三角形である形態について説明したが、本発明はかかる形態に限定されない。光吸収部のその他の形態例の断面を図１２に示した。図１２において、（ａ）は光吸収部３ｃの断面形状が略台形の例、（ｂ）は光吸収部３ｄの斜辺が折れ線状とされた例、（ｃ）は光吸収部３ｅの斜辺が曲線状とされた例である。
【００８０】
図１２（ａ）に示した場合には、光吸収部３ｃの断面形状が略台形となっている。詳しくは、光吸収部３ｃの断面形状が平行な上底及び下底と、上底及び下底を結ぶ２つの斜辺とを有する略等脚台形である。当該斜辺は光学シートのシート出光面の法線に対して角度θ１をなしている。θ１は０度より大きく１０度以下の範囲であることが好ましい。さらに好ましい角度は０度より大きく６度以下である。
【００８１】
図１２（ｂ）に示した場合には、光吸収部３ｄの斜辺（光透過部２ｄ、２ｄの斜辺）は、１つの辺からではなく、２つの辺から構成されている。すなわち断面において折れ線状の斜辺を有している。詳しくは、底辺側（紙面上側）の斜辺は光学シートのシート出光面の法線に対して角度θ１をなしている。一方、頂点側（紙面下側）に配置される斜辺は光学シートのシート出光面の法線に対して角度θ３をなしている。この角度は、θ２＞θ３の関係であるとともに、いずれも０度以上１０度以下の範囲であることが好ましい。さらに好ましい角度は０度より大きく６度以下である。また、当該２つの斜辺は、図１２（ｂ）に示したように、光学機能シート層の厚さ方向（紙面上下方向）には、それぞれＴ１とＴ２の大きさを有している。Ｔ１とＴ２とは同じ大きさであることが好ましい。
また、図１２（ｂ）の例は、一方の斜辺が２つの斜辺により構成されている例であるが、さらに多くの辺で折れ線状が構成されてもよい。
【００８２】
図１２（ｃ）に示した場合には、光吸収部３ｅの斜面（光透過部２ｅ、２ｅ、…の斜辺）は曲線状で構成されている。このように光吸収部における断面形状略三角形である斜辺が曲線状であってよい。この場合でも、当該曲線と光学シートのシート出光面の法線とのなす角は、光吸収部の底辺側（紙面上側）より基材層１側（紙面下側）の方が小さいことが好ましい。さらにその角度もいずれの部分でも０度より大きく１０度以下の範囲であることが好ましい。さらに好ましい角度は０度より大きく６度以下である。ここで、曲線のある部分が光学シートのシート出光面の法線との成す角は、曲線を１０等分し、各端部同士を結ぶ線と、光学シートのシート出光面の法線との成す角により定義される。
【００８３】
その他、光吸収部の形状は本実施形態のものに限定されるものではなく、外光を適切に吸収することが可能であれば適宜変更することが可能である。これには、例えば断面形状が略矩形である場合等を挙げることができる。
【００８４】
２．光学シート
本発明の光学シートは、上記した光学機能シートの製造方法によって得られる光学機能シートからなる層を少なくとも１層有しており、用途に応じてその他の様々な機能を有する層が備えられる。本発明の光学シートに備えられ得る層としては、従来の光学シートに用いられていたものを特に限定することなく用いることができる。具体的には、反射防止層、粘着剤層、電磁波遮蔽層、波長フィルタ層、防眩層、ハードコート層などを挙げることができる。これらの層の積層順、及び積層数は、光学シートの用途に応じて適宜決定される。以下、これらの層の機能などについて説明する。
【００８５】
反射防止層は最も観察者側に配置されて外光の反射を防止する機能を有する層である。これによれば、外光が光学シートの観察者側面で反射して観察者側へ戻って、いわゆる映り込みが生じて映像が見え難くなることを抑制することができる。このような反射防止層は、市販の反射防止フィルムを用いる等して構成することが可能である。
【００８６】
粘着剤層は、粘着剤が配置される層である。粘着剤としてアクリル系粘着剤を挙げることができる。ただし、必要な光透過性、粘着性、耐候性を得ることができれば粘着剤はこれに限定されるものではない。その粘着力は例えば数Ｎ／２５ｍｍ〜２０Ｎ／２５ｍｍ程度が好ましい。ただし、粘着剤層がガラス面に貼り合わされる場合は、貼りなおし（リワーク）、リサイクルを考慮し、数Ｎ／２５ｍｍ〜１０Ｎ／２５ｍｍ程度が望ましい。また、電磁波シールド層に貼り合わされる場合は、ベンゾトリアゾールなどの酸化防止剤が含まれているか、−ＣＯＯＨなどの酸基が含まれていないことが望ましい。また、層構成によっては、色素の劣化を防止するために、紫外線を吸収する効果のあるＵＶ吸収剤（ベンゾトリアゾールなど）を粘着剤に含めることが望ましい。
【００８７】
電磁波遮蔽層は、その名称が示す通り、電磁波を遮断する機能を有する層である。当該機能を有する層であれば、電磁波を遮断する手段は特に限定されるものではない。これには、例えば銅メッシュを挙げることができる。当該銅メッシュを得る方法としてはエッチング、蒸着等により微細な銅のメッシュパターンを形成することが有効である。銅メッシュのピッチ等は遮断すべき電磁波により適宜設計されるが、例えばピッチ約３００μｍ、線幅１２μｍであるものを挙げることができる。
【００８８】
波長フィルタ層は、所定の波長の光をフィルタリングする機能を有する層である。フィルタリングされるべき波長は必要に応じて適宜選択することができるが、ＰＤＰから出射されるネオン線をカットしたり、赤外線、近赤外線をカットする層を挙げることができる。
【００８９】
防眩層は、いわゆるぎらつきを抑制する機能を有する層であり、アンチグレア層、ＡＧ層と呼ばれることもある。このような防眩層としては市販のものを用いることができる。
【００９０】
ハードコート層は、ＨＣ層とも呼ばれることもある。これは、画像表示面に傷がつくことを抑えるために耐擦傷性を付与することができる機能を有するフィルムが配置された層である。
【００９１】
本発明の光学シートは、上記したように外観が向上された光学機能シート層を備えているため、外観が向上される。
【００９２】
３．映像表示装置
本発明の映像表示装置は、上記した本発明の光学シートを備えている。例えば、映像源としてＰＤＰを用い、該ＰＤＰに本発明の光学シートを重ねることによって、プラズマディスプレイとすることができる。また、光源及び液晶パネルと組み合わせれば、液晶表示装置とすることができる。
【実施例】
【００９３】
以下、実施例により本発明をさらに詳しく説明する。ただし本発明は実施例に限定されるものではない。
【００９４】
（実施例１）
（１）光透過部構成組成物の調整
ビスフェノールＡ―エチレンオキシド２モル付加物５３．３質量部、キシリレンジイソシアネート３４．０質量部、フェノキシエチルアクリレート９３．５質量部を仕込んで８０℃で５時間反応させ、その後２−ヒドロキシエチルアクリレート６．２質量部を加え、ウレタン化触媒０．０３質量部を加え、８０℃で５時間反応させて、ウレタンアクリレート系オリゴマー（光硬化性オリゴマー）を得た。
上記光硬化性オリゴマー３２．０質量部と、フェノキシエチルアクリレート（光硬化性モノマー）３５．０質量部と、ビスフェノールＡ―エチレンオキシド４モル付加物のジアクリレート（光硬化性モノマー）３０．０質量部と、テトラデカノールーエチレンオキシド１０モル付加物のリン酸エステル（金型離型剤、モノエステル／ジエステル＝モル比１／１）０．５質量部と、１−ヒドロキーシシクロヘキシルーフェニルーケトン（光重合開始剤、商品名：イルガキュア１８４、チバ・スペシャリティケミカルズ株式会社製）３質量部とを混合し、均一化して光透過部構成組成物３０（図１３参照）を得た。
【００９５】
（２）粘着剤層付きの基材の作製
アクリル系樹脂の粘着剤（ＳＫダイン２０９４：綜研化学製、固形分２５．０％、溶剤は酢酸エチルとメチルエチルケトン）１００質量部と、架橋剤（Ｅ−５ＸＭ、Ｌ−４５：綜研化学製、固形分５．０％）０．２８質量部と、１，２，３−ベンゾトリアゾール０．２５質量部と、希釈溶剤（トルエン／メチルエチルケトン／シクロヘキサノン＝２７．６９ｇ／２７．６９ｇ／４．６１ｇ）３２質量部とを混合して粘着剤塗液を得た。
上記粘着剤塗液を、ＰＥＴフィルム（東洋紡績社製、Ａ４３００、厚み１００μｍ）に２５μｍ塗布して乾燥し、ＰＥＴフィルムの一方の面側に粘着剤層を形成した。当該粘着剤層が形成された側に離型フィルム（Ｅ７００７、東洋紡績社製）３８μｍを貼合して、粘着剤層付きの基材（以下、「基材１’」という。）を作製した。
【００９６】
（３）光透過部の形成
図１３に示す装置を用いて光透過部を形成した。具体的には、まず金型ロール３２とニップロール３１との間に、上記（２）で形成した基材１’を矢印ｘの方向に搬送した。金型ロール３２は、円柱状体であり、外周面に円周方向に平行な溝が複数切削されている。すなわち、金型ロール３２には、幅方向に垂直な断面において、上底幅（金型の外周面側の辺の長さ）４７μｍ、下底幅（金型の中心軸側の辺の長さ）４１μｍ、深さ６９μｍの台形形状の溝がピッチ５１μｍで周期的に形成されている。この金型ロール３２とニップロール３１との間に上記基材１’を搬送するのに合わせて、上記（１）で調整した光透過部構成組成物３０を基材１’上（粘着剤層が付されていない側の面上）に供給装置３８から供給した。金型ロール３２およびニップロール３１間で光透過部構成組成物３０を押圧し、基材１’側から高圧水銀灯３４により光透過部構成組成物３０に８００ｍＪ／ｃｍ２の紫外線を照射して光透過部構成組成物３０を硬化させ、基材１’上に光透過部２を形成した。その後、剥離用のニップロール３３により、賦型ロール３２から光透過部２を離型し、光透過部２を含む厚さが２５２±２０μｍであるシート（中間部材）１０’を形成した。
【００９７】
（４）光吸収部構成組成物の調整
Oxirane, 2,2'-[(1-methylethylidene) bis (4,1-phenyleneoxymethylene)] bis-, homopolymer, 2-propenoate（エポキシアクリレートオリゴマー、光硬化性オリゴマー）２０．０質量部と、２−フェノキシエチル＝アクリレート（光硬化性モノマー）２０．０質量部と、α−アクリロイル−ω−フェノキシポリ（オキシエチレン）（光硬化性モノマー）２０．０質量部と、２−｛２−［２−（アクリロイルオキシ）（メチル）エトキシ］（メチル）エトキシ｝（メチル）エチル＝アクリレート（光硬化性モノマー）１３．０質量部と、平均粒径４．０μｍのカーボンブラックを２５％含有したアクリル架橋微粒子（光吸収粒子、ガンツ化成株式会社製）２０．０質量部と、１−ヒドロキーシシクロヘキシルーフェニルーケトン（光重合開始剤、商品名：イルガキュア１８４、チバ・スペシャリティケミカルズ株式会社製）７質量部とを混合し、均一化して光吸収部構成組成物３６（図１４参照）を得た。
【００９８】
（５）光吸収部の形成
図１４に示す装置を用いて光吸収部を形成した。具体的には、まず上記（４）で調整した光吸収部構成組成物３６を供給装置（不図示）から上記（３）で形成した中間部材１０’上に供給した。その後、中間部材１０’の進行方向（図１４に示した矢印の方向）と略垂直に配置されたドクターブレード３５を用いて、中間部材１０’上に供給した光吸収部構成組成物３６を中間部材１０’に形成された略Ｖ字形状の溝（光透過部２、２、…間の溝）３７、３７、…内に充填するとともに、余剰分の光吸収部構成組成物３６を掻き落とした。その後、溝３７、３７、…に充填した光吸収部構成組成物３６に紫外線を照射して、該光吸収部構成組成物３６を硬化させ、硬化した光吸収部構成組成物３６によって光吸収部の一部３’、３’、…を形成した。この状態では、光吸収部３’、３’、…の表面は、光透過部２、２、…の表面に対して最大５μｍの凹みを有していた。
【００９９】
次に、図１４に示した装置と同様の装置を用いて、上記（４）で調整した光吸収部構成組成物に含まれる光吸収粒子の濃度を５．０質量部に変更した光吸収部構成組成物を光透過部間の溝に充填してドクターブレードで掻き落とし、余剰分の光吸収部構成組成物を掻き落とした。その後、紫外線を照射して光吸収部構成組成物を硬化させ、光吸収部を完成させた。その結果、光吸収部の表面の凹みが２μｍに改善し、スジ状や帯状のムラがない光学機能シート層を製造することができた。なお、スジ状のムラ（以下、単に「スジ」ということがある。）とは、外観上、特に高角度から観察した場合に光吸収部の長手方向に白いスジに見える外観不良であり、現象としては、１つの光吸収部において、局所的に光吸収部構成樹脂が十分に充填されておらず、凹んでいる状態である。また、帯状のムラ（以下、単に「帯」ということがある。）とは、外観上、広い範囲で光吸収部の長手方向に明暗差が見える外観不良であり、現象としては、複数の光吸収部において、光吸収部構成樹脂の充填が十分なところと不十分なところが発生している状態である。
【０１００】
（実施例２）
光吸収部構成組成物を１度充填して硬化させるまでは実施例１と同様とし、その後、図１４に示した装置と同様の装置を用いて、上記（４）で調整した光吸収部構成組成物に光吸収粒子を含有しない組成物（透明樹脂）を光透過部間の溝に充填してドクターブレードで掻き落とし、余剰分の当該組成物を掻き落とした。その後、紫外線を照射して当該組成物を硬化させたところ、光吸収部の表面の凹みが２μｍに改善し、スジ状や帯状のムラない光学機能シート層を製造することができた。
【０１０１】
（実施例３）
光吸収部構成組成物を１度充填して硬化させるまでは実施例１と同様とし、その後、上記（４）で調整した光吸収部構成組成物に光吸収粒子を含有しない組成物（透明樹脂）を光吸収部３ｃ、３ｃ、…及び光透過部２、２、…上に供給した。その後、当該組成物が光透過部２、２、…も覆うようにしてドクターブレードで当該組成物を掻き落とし、紫外線を照射して当該組成物を硬化させた。その結果、光吸収部の表面の凹みが０．５μｍに改善し、スジ状や帯状のムラない光学機能シート層を製造することができた。
【０１０２】
（実施例４）
光吸収粒子を含有しない組成物（透明樹脂）を光吸収部３ｃ、３ｃ、…及び光透過部２、２、…上に供給するまでは実施例３と同様とし、その後、当該組成物を供給した側の表面を鏡面を有する金型の鏡面で賦型し、紫外線を照射して硬化させた。その結果、光吸収部の表面の凹みが０μｍに改善し、スジ状や帯状のムラない光学機能シート層を製造することができた。
【０１０３】
（比較例１）
２回目に充填する光吸収部構成組成物に含まれる光吸収粒子の濃度を２５．０質量部に変更した以外は、実施例１と同様にして、光学機能シート層を製造した。その結果、光吸収部の表面の凹みが２μｍに改善したが、スジ状や帯状のムラが発生してしまった。
【０１０４】
以上に示す条件で作製した実施例１〜４及び比較例１にかかる光学機能シート層について、「スジ」及び「帯」の有無を目視で確認し、ヘイズ値をヘイズメーターで測定（ＪＩＳ  Ｋ７１０５）した結果を表１に示す。なお、ヘイズ値を測定する際、光吸収部の長手方向が水平面に対して垂直となるようにして、基材層側から光を照射した。表１において、「スジ」については、生じていなかった場合を「○」、生じていた場合を「×」とした。「帯」については、生じていなかった場合を「◎」、少し生じていた場合を「○」とした。「ヘイズ」については、具体的な数値を示した。
【０１０５】
【表１】
0005573394.tif 000002
【０１０６】
以上、現時点において実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う光学シートの製造方法、光学シート及び映像表示装置も本発明の技術的範囲に包含されるものとして理解されなければならない。
【符号の説明】
【０１０７】
１  基材層
２、２ｃ、２ｄ、２ｅ  光透過部
３、３ａ、３ｃ、３ｄ、３ｅ、１３、１３ａ、２３  光吸収部
３ｂ、１３ｂ、２２、２３ｂ  凹部
４  バインダー部
５  光吸収粒子
６  透明樹脂
１０、１１、２０  光学機能シート層
２１  透明樹脂
【図１】
0005573394.tif 000003
【図２】
0005573394.tif 000004
【図３】
0005573394.tif 000005
【図４】
0005573394.tif 000006
【図５】
0005573394.tif 000007
【図６】
0005573394.tif 000008
【図７】
0005573394.tif 000009
【図８】
0005573394.tif 000010
【図９】
0005573394.tif 000011
【図１０】
0005573394.tif 000012
【図１１】
0005573394.tif 000013
【図１２】
0005573394.tif 000014
【図１３】
0005573394.tif 000015
【図１４】
0005573394.tif 000016